(57)【要約】【課題】  アミノ基含有オルガノポリシロキサンブロックとポリオキシアルキレンブロックからなるブロック共重合体を高濃度で含有し、保存安定性および水への分散性に優れた配合剤組成物を提供する。【解決手段】  （Ａ）アミノ基含有オルガノポリシロキサンブロックとポリオキシアルキレンブロックからなるブロック共重合体、（Ｂ）ノニオン性界面活性剤および（Ｃ）式：Ｒ−Ｏ−（ＣＨ２ＣＨ２Ｏ）ｎ（ＣＨ２ＣＨ２ＣＨ２Ｏ）ｍ−Ｈ（式中Ｒは炭素原子数４以下の炭化水素基であり、ｎは０〜３の整数、ｍは０〜３の整数であり、ｎ＋ｍは３以下の整数である。）で表される１分子中に水酸基を１個有する化合物を含んでなり、（Ｂ）成分と（Ｃ）成分の質量比（（Ｂ）／（Ｃ））が１／０．４〜１／１６の範囲であり、実質的に水を含有しないことを特徴とする配合剤組成物。【選択図】    なし【特許請求の範囲】
【請求項１】
（Ａ）アミノ基含有オルガノポリシロキサンブロックとポリオキシアルキレンブロックからなるブロック共重合体、（Ｂ）ノニオン性界面活性剤および（Ｃ）式：Ｒ−Ｏ−（ＣＨ２ＣＨ２Ｏ）ｎ（ＣＨ２ＣＨ２ＣＨ２Ｏ）ｍ−Ｈ（式中Ｒは炭素原子数４以下の炭化水素基であり、ｎは０〜３の整数、ｍは０〜３の整数であり、ｎ＋ｍは３以下の整数である。）で表される１分子中に水酸基を１個有する化合物を含んでなり、（Ｂ）成分と（Ｃ）成分の質量比（（Ｂ）／（Ｃ））が１／０．４〜１／１６の範囲であり、実質的に水を含有しないことを特徴とする配合剤組成物。
【請求項２】
（Ａ）ブロック共重合体が、下記の式（１）で表されることを特徴とする請求項１に記載の配合剤組成物。
【化１】
2011246668.tif 000015
［式中、Ｒ１は互いに独立して、脂肪族不飽和結合を含まない１価の炭化水素基、水酸基またはアルコキシ基、Ｘ１は一般式：−Ｒ３−Ｚ１（Ｒ３は直接結合または炭素原子数１〜２０の２価炭化水素基、Ｚ１はアミノ基、アンモニウム基、アミノ基含有有機基、またはアンモニウム基含有有機基を表す。）で表される反応性官能基を表し、Ｒ２は互いに独立して、Ｒ１またはＸ１のいずれかを表し、ａは少なくとも２の整数であり、ｃは少なくとも２の整数であり、ｄは０以上の整数であり、ｃ＋ｄは少なくとも４であり、eは少なくとも２の整数であり、ｂとeの乗は少なくとも１の数であり、Ｙは炭素−ケイ素結合を介して隣接ケイ素原子に結合しており、さらに隣接する酸素原子によってポリオキシアルキレンブロックに結合している２価の有機基を表し、各ポリオキシアルキレンブロックの重量平均分子量は約２００〜約１５，０００である。］
【請求項３】
（Ａ）ブロック共重合体の重量平均分子量が１，０００〜５００，０００であり、２５℃における粘度が２００〜１００，０００ｍＰａ・ｓであることを特徴とする請求項１または請求項２に記載の配合剤組成物。
【請求項４】
配合剤組成物全体を１００質量％としたとき、（Ａ）成分を４０〜９０質量％含有することを特徴とする請求項１〜３のいずれか1項に記載の配合剤組成物。
【請求項５】
（Ｂ）ノニオン性界面活性剤がポリオキシアルキレン系界面活性剤（ただし、（Ａ）成分を除く）であることを特徴とする請求項１〜４の何れか1項に記載の配合剤組成物。
【請求項６】
化粧料用配合剤組成物であることを特徴とする請求項１〜５の何れか1項に記載の配合剤組成物。
【請求項７】
請求項６記載の配合剤組成物を含有する化粧料。
【請求項８】
請求項６記載の配合剤組成物を水と配合することを特徴とする水系化粧料の製造方法。
【発明の詳細な説明】
【技術分野】
【０００１】
本発明は、配合剤組成物に関する。
【背景技術】
【０００２】
特開２００２−３２６９１４号公報には、アミノ基含有オルガノポリシロキサンブロックとポリオキシアルキレンブロックからなるブロック共重合体が開示されている。しかしこの共重合体は、アミノ基を含んだ高分子量のポリマーであるため水への分散が容易でなく、化粧料や繊維処理剤などに配合する際の取扱い作業性に劣るという問題があった。
【０００３】
このような高分子量のポリオルガノシロキサンの取り扱作業性を改善するため、高分子量のポリオルガノシロキサンを乳化して水中油型のエマルジョンとすることが試みられている（特開平０５−０９８１６１号公報、特開２００８−０６９１１５号公報参照）。
【先行技術文献】
【特許文献】
【０００４】
【特許文献１】特開２００２−３２６９１４号公報
【特許文献２】特開平０５−０９８１６１号公報
【特許文献３】特開２００８−０６９１１５号公報
【発明の概要】
【発明が解決しようとする課題】
【０００５】
しかし、発明者らは、特開２００２−３２６９１４号公報に記載された、アミノ基含有オルガノポリシロキサンブロックとポリオキシアルキレンブロックからなるブロック共重合体を乳化しても、その含有量を２０質量％以上にすると粘度が著しく高くなり、流動性を失ったり、水への再分散が困難になったりするという問題があることを見出した。エマルジョン中のブロック共重合体の含有量が低いと最終製品に水が過剰に添加されるなど、配合剤として適した組成物ではなかった。
【０００６】
本発明は、アミノ基含有オルガノポリシロキサンブロックとポリオキシアルキレンブロックからなるブロック共重合体の含有率が高く、水に容易に分散する取り扱い作業性に優れた配合剤組成物を提供することである。
【課題を解決するための手段】
【０００７】
本発明の配合剤組成物は、（Ａ）アミノ基含有オルガノポリシロキサンブロックとポリオキシアルキレンブロックからなるブロック共重合体、（Ｂ）ノニオン性界面活性剤および（Ｃ）式：Ｒ−Ｏ−（ＣＨ２ＣＨ２Ｏ）ｎ（ＣＨ２ＣＨ２ＣＨ２Ｏ）ｍ−Ｈ（式中Ｒは炭素原子数４以下の炭化水素基であり、ｎは０〜３の整数、ｍは０〜３の整数であり、ｎ＋ｍは３以下の整数である。）で表される１分子中に水酸基を１個有する化合物を含んでなり、（Ｂ）成分と（Ｃ）成分の質量比（（Ｂ）／（Ｃ））が１／０．４〜１／１６の範囲であり、実質的に水を含有しないことを特徴とする。本発明の配合剤組成物は化粧料用配合剤組成物として有用である。
【０００８】
前記（Ａ）ブロック共重合体は、下記の式（１）で表される共重合体であることが好ましい。
【０００９】
【化１】
2011246668.tif 000002
式中、Ｒ１は互いに独立して、脂肪族不飽和を含まない１価の炭化水素基、水酸基またはアルコキシ基、Ｘ１は一般式：−Ｒ３−Ｚ１（Ｒ３は直接結合または炭素原子数１〜２０の２価炭化水素基、Ｚ１はアミノ基、アンモニウム基、アミノ基含有有機基、またはアンモニウム基含有有機基を表す。）で表される反応性官能基を表し、Ｒ２は互いに独立して、Ｒ１またはＸ１のいずれかを表し、ａは少なくとも２の整数であり、ｃは少なくとも２の整数であり、ｄは０以上の整数であり、ｃ＋ｄは少なくとも４であり、eは少なくとも２の整数であり、ｂとeの乗は少なくとも１の数であり、Ｙは炭素−ケイ素結合によって隣接ケイ素原子に結合しており、さらに、隣接する酸素原子によってポリオキシアルキレンブロックに結合している２価の有機基を表し、各ポリオキシアルキレンブロックの重量平均分子量は約２００〜約１５，０００である。
【００１０】
前記（Ａ）ブロック共重合体の重量平均分子量は１，０００〜５００，０００であり、２５℃における粘度は２００〜１００，０００ｍＰａ・ｓであることが好ましい。また、（Ａ）ブロック共重合体は、本発明配合剤組成物中に４０〜９０質量％含有されることが好ましい。
【００１１】
前記（Ｂ）ノニオン性界面活性剤は、ポリオキシアルキレン系界面活性剤（ただし、（Ａ）成分を除く）であることが好ましい。
【発明の効果】
【００１２】
本発明の配合剤組成物は、透明で保存安定性に優れ、アミノ基含有オルガノポリシロキサンブロックとポリオキシアルキレンブロックからなるブロック共重合体の含有率が高く、実質的に水を含有しないので、取り扱い作業性に優れ、含水系の最終製品への配合の際も配合組成の自由度を高く保つことができ、また、非水系の最終製品への配合にも適するという特徴を有する。また、本発明の配合剤組成物は、機械的攪拌によって水中で容易に自己乳化し微分散するという特徴を有するので、透明な含水系の最終製品を容易に製造することができる。また、長期保存後であっても、本発明の配合剤組成物の上記自己乳化、微分散特性は変化しないという特徴を有する。
【発明を実施するための形態】
【００１３】
（Ａ）アミノ基含有オルガノポリシロキサンブロックとポリオキシアルキレンブロックからなるブロック共重合体は、本発明の配合剤組成物の主要構成成分である。
【００１４】
（Ａ）成分の重量平均分子量は、１，０００〜５００，０００の範囲であることが好ましく、より好ましくは１，５００〜２００，０００の範囲である。ここで、（Ａ）成分の重量平均分子量は、ゲルパーミエーションクロマトグラフィーにより標準スチレン換算で求めることができる。
【００１５】
（Ａ）成分の２５℃における粘度は２００〜１００，０００ｍＰａ・ｓであることが好ましく、より好ましくは３００〜５０，０００の範囲であり、さらに好ましくは５００〜３５，０００の範囲である。（Ａ）成分の粘度は２５℃でＢＭ型回転粘度計により測定することができる。
【００１６】
（Ａ）成分としては、下記式（１）で示されるブロック共重合体であることが好ましい。
【００１７】
【化２】
2011246668.tif 000003
式（１）中、Ｒ１は互いに独立して、脂肪族不飽和を含まない１価の炭化水素基、水酸基またはアルコキシ基であり、脂肪族不飽和を含まない１価の炭化水素基としては、例えばメチル基、エチル基、プロピル基、ブチル基、オクチル基、ドデシル基などの炭素原子数１〜２０のアルキル基；フェニル基、トリル基、ナフチル基などの炭素原子数６〜２０のアリール基；ベンジル基、フェネチル基などの炭素原子数７〜２０のアラルキル基が例示される。中でもメチル基、フェニル基が好ましい。アルコキシ基としては、メトキシ基、エトキシ基、プロポキシ基、ブトキシ基、イソプロペニロキシ基、メトキシエトキシ基、フェニルオキシ基、アセトキシ基、シクロヘキシルオキシ基、及びドデカニルオキシ基のような、炭素数１〜１２、好ましくは炭素数１〜８、より好ましくは炭素数１〜６のアルコキシ基、特にはメトキシ基、エトキシ基が好ましい。
【００１８】
Ｘ１は式：−Ｒ３−Ｚ１で表される反応性官能基である。式中Ｒ３は炭素原子数１〜２０の２価炭化水素基であり、具体的には、メチレン基、エチレン基、プロピレン基、イソプロピレン基、ブチレン基、ペンチレン基、ヘキシレン基、ドデシレン基などの炭素原子数１〜２０のアルキレン基；−ＣＨ２ＣＨ２Ｃ６Ｈ４−が例示される。好ましいＲ３はエチレン基またはプロピレン基である。
【００１９】
Ｚ１はアミノ基、アンモニウム基、アミノ基含有有機基、またはアンモニウム基含有有機基である。アミノ基含有有機基としては、−（Ｎ（Ｒ４）Ｒ５）ｉＮＲ６Ｒ７で表される基である事が好ましい。式中Ｒ４、Ｒ６、Ｒ７は、独立して水素原子または一価の炭化水素基であり、炭素原子数１〜２０のアルキル基；ベンジル基、フェネチル基などの炭素原子数７〜２０のアラルキル基；アセチル基などのアシル基が例示され、中でも水素原子、メチル基、アセチル基であることが好ましい。Ｒ５は炭素原子数１〜２０の２価炭化水素基であり、前記Ｒ３と同様の基が例示されるが、エチレン基であることが好ましい。ｉは０〜５の整数である。
【００２０】
Ｚ１としては、具体的には、−ＮＨ２、−ＮＨ（ＣＨ２）２ＮＨ２、−Ｎ（ＣＨ３）２、−Ｎ（ＣＨ３）（ＣＨ２）２Ｎ（ＣＨ３）２、−Ｎ＋（ＣＨ３）３Ｃｌ−、−Ｎ（ＣＨ３）（ＣＨ２）２Ｎ（ＣＨ３）Ｃ＝Ｏ（ＣＨ３）が例示される。
【００２１】
好ましいＸ１としては、下記の基が例示される。
-(CH2)3NH2、
-(CH2)3N(CH3)2、
-(CH2)3N+(CH3)3Cl-、
-(CH2)2NH(CH2)2NH2、
-(CH2)3NH(CH2)2NH2、
-(CH2)3NH(CH2)2N(CH3)2、
-(CH2)3N(CH3)(CH2)2N(CH3)2、
-(CH2)3N(CH3)(CH2)2N(CH3)C=O(CH3) 、
-(CH2)6NH(CH2)2NH2、
-(CH2)3(NH(CH2)2) 2NH2、
-(CH2)3(NH(CH2)2) 3NH2、
-(CH2)3NH(CH2)2N(C4H9)2、
-(CH2)3NH(CH2)2NH(CH2-C6H5)2。
【００２２】
Ｒ２は互いに独立して、前記Ｒ１または前記Ｘ１のいずれかを表す。
【００２３】
Ｙは２価の有機基であり、−Ｒ８−、−Ｒ８−ＣＯ−、−Ｒ８−ＮＨＣＯ−、−Ｒ８−ＮＨＣＯＮＨＲ９−ＮＨＣＯ−、または−Ｒ８−ＯＯＣＮＨ−Ｒ９−ＮＨＣＯ−で表される基であることが好ましい。式中、Ｒ８はエチレン基、プロピレン基、ブチレン基等の炭素原子数１〜２０のアルキレン基であり、Ｒ９はエチレン基、プロピレン基、ブチレン基等の炭素原子数１〜２０のアルキレン基；−Ｃ６Ｈ４−、−Ｃ６Ｈ４−Ｃ６Ｈ４−、−Ｃ６Ｈ４−ＣＨ２−Ｃ６Ｈ４−、−Ｃ６Ｈ４−ＣＨ（ＣＨ３）−Ｃ６Ｈ４−などの二価の炭化水素基である。
【００２４】
好適なＹとしては以下の基が例示される。
-CH2CH2-、
-CH2CH2CH2-、
-CH2CH(CH3)CH2-、
-(CH2)4-、
-(CH2)2CO-、
-(CH2)3NHCO-、
-(CH2)3NHCONHC6H4CO-、
-(CH2)3OOCNHC6H4NHCO-。
中でも、−ＣＨ２ＣＨ２−、−ＣＨ２ＣＨ２ＣＨ２−、−ＣＨ２ＣＨ（ＣＨ３）ＣＨ２−であることが好ましく、−ＣＨ２ＣＨ（ＣＨ３）ＣＨ２−であることが最も好ましい。
【００２５】
ａは少なくとも２の整数であり、２〜４００の範囲の整数であることが好ましく、２０〜１００の範囲の整数であることがより好ましい。ｃは少なくとも２の整数であり、４〜２５０の範囲の整数であることが好ましく、１０〜１２０の範囲の整数であることがより好ましい。ｄは０以上の整数であり、０〜１０の範囲の整数であることが好ましく、０であることがより好ましい。ｅは少なくとも２の整数であり、２〜３００の範囲の整数であることが好ましく、２〜１００の範囲の整数であることがより好ましい。ｂはｂとeの乗が少なくとも１となる数であり、１〜５であることが好ましい。
【００２６】
（Ａ）ブロック共重合体中のオルガノポリシロキサンブロックの重量平均分子量は、水系組成物への配合を考慮した場合は、１，０００〜１００，０００であることが好ましい。また、（Ａ）ブロック共重合体中のオルガノポリシロキサンブロックの含有量は（Ａ）成分中５〜７０重量％であることが好ましく、１５〜６０質量％であることがさらに好ましい。水系組成物に配合した際の分散性に優れるからである。
【００２７】
（Ａ）ブロック共重合体中のポリオキシアルキレンブロックの重量平均分子量は、水系組成物への配合を考慮した場合は、２００〜１５，０００であることが好ましい。また、水への分散性の点から、（Ａ）ブロック共重合体中のポリオキシアルキレンブロックの６０質量％以上が−ＣＨ２ＣＨ２Ｏ−で表されるポリオキシエチレン基からなることが好ましい。（Ａ）ブロック共重合体中のポリオキシアルキレンブロックの含有量は３０〜９５質量％であることが好ましく、４０〜８５質量％であることがさらに好ましい。
【００２８】
（Ａ）ブロック共重合体の製造方法は特に限定されず、従来公知の方法で製造できる。例えば、特開平０９−１８３８５４号公報に記載されたヒドロシリル化反応とアルカリ触媒の存在下での平衡化反応の組み合わせが例示される。
【００２９】
（Ｂ）ノニオン性界面活性剤としては、従来公知のものが使用できる。好適なノニオン性界面活性剤として、具体的には、ポリオキシアルキレンアルキルエーテル、ポリオキシアルキレンアルキルフェニルエーテル、ポリオキシアルキレン多価アルコール脂肪酸エステル、ポリオキシアルキレンロジンエステル、ポリオキシアルキレンアルキルアミン、ポリオキシアルキレンアルキルアミド、ポリオキシエチレンポリオキシプロピレン共重合体型界面活性剤などのポリオキシアルキレン系界面活性剤（ただし、（Ａ）成分を除く）；グリセリン脂肪酸エステル、ソルビタン脂肪酸エステルが例示される。ここでアルキル基として、デシル基、ウンデシル基、ドデシル基、トリデシル基、テトラデシル基、セチル基、ステアリル基などの高級アルキル基が例示される。多価アルコールとして、ソルビタン、グリセリン、ペンタエリスリトール、ソルビトールが例示される。脂肪酸としてラウリン酸、パルミチン酸、ステアリン酸、オレイン酸などの高・中級脂肪酸が例示される。ポリオキシアルキレンとしてポリオキシエチレン、ポリオキシプロピレン、ポリオキシブチレンおよびこれらの共重合体が例示される。（Ｂ）ノニオン性界面活性剤は、二種類以上の化合物を併用することもできる。
【００３０】
中でも、ポリオキシアルキレンブロックを親水性基として有する、ポリオキシアルキレンアルキルエーテル、ポリオキシアルキレンアルキルフェニルエーテル、ポリオキシアルキレン多価アルコール脂肪酸エステル、ポリオキシアルキレンロジンエステル、ポリオキシアルキレンアルキルアミン、ポリオキシアルキレンアルキルアミド、ポリオキシエチレンポリオキシプロピレン共重合体型界面活性剤などのポリオキシアルキレン系界面活性剤（ただし、（Ａ）成分を除く）であることが好ましい。具体的には、ポリオキシエチレンセチルエーテル、ポリオキシエチレンソルビタンモノオレエート、が例示される。
【００３１】
本発明配合剤組成物の水への分散性の点から、（Ｂ）ノニオン性界面活性剤のＨＬＢは、９〜１８の範囲であることが好ましい。中でも、ＨＬＢが９〜１８の範囲であるポリオキシアルキレン系界面活性剤（ただし、（Ａ）成分を除く）であることが好ましい。
【００３２】
（Ｃ）成分は式：Ｒ−Ｏ−（ＣＨ２ＣＨ２Ｏ）ｎ（ＣＨ２ＣＨ２ＣＨ２Ｏ）ｍ−Ｈで表される１分子中に水酸基を１個有する化合物である。式中Ｒは炭素数４以下の炭化水素基であり、ｎは０〜３の整数、ｍは０〜３の整数であり、ｎ＋ｍは３以下の整数である。具体的には、メタノール、エタノール、イソプロピルアルコール、ブタノールなどの分子中に水酸基を１個有する炭素原子数１〜４の１価のアルコール；メチルグリコール、メチルジグリコール、イソプロピルグリコール、イソプロピルジグリコール、ブチルグリコール、ブチルジグリコール、ブチルトリグリコール、イソブチルグリコール、イソブチルジグリコール、アリルグリコールなどのグリコールエーテル；メチルプロピレングリコール、メチルプロピレンジグリコール、メチルプロピレントリグリコール、プロピルプロピレングリコール、プロピルプロピレンジグリコール、ブチルプロピレングリコール、ブチルプロピレンジグリコールなどのプロピレングリコールエーテル；および上記化合物の混合物が例示される。
【００３３】
本発明の配合剤組成物中の（Ａ）〜（Ｃ）成分の配合比は、（Ａ）成分の粘度や重量平均分子量に応じて適宜選択できるが、配合剤組成物として最終製品の組成設計の自由度を高める点から、配合剤組成物の４０質量％〜９０質量％が（Ａ）成分であることが好ましい。また、本発明の配合剤組成物の水への分散性の点から（Ｂ）成分と（Ｃ）成分の質量比（（Ｂ）／（Ｃ））は、１／０．４〜１／１６の範囲であることが好ましい。
【００３４】
本発明の配合剤組成物は、実質的に水を含有しない。ここで「実質的に水を含有しない」とは、上記（Ａ）〜（Ｃ）成分が自然に含有する水分までも積極的に除去する努力まではしないとの意味であり、意志を持って水を配合しないことを意味する。なお、意図して水を添加しない場合でも、高温多湿環境下で長時間放置されると、吸水等により５質量％未満の水がカールフィッシャー法にて検出される可能性がある。本発明の配合剤組成物中の水の含有量はカールフィッシャー法による測定値で５質量％未満であることが好ましく、３質量％未満であることがより好ましく、１質量％未満であることがさらに好ましく、０．５質量％未満であることが最も好ましい。本発明の配合剤組成物の透明性が損なわれる場合があるからである。
【００３５】
本発明の配合剤組成物は、上記（Ａ）〜（Ｃ）成分を均一に混合することにより製造することができる。（Ｂ）成分が室温(２５℃)で固体である場合は、４０〜７０℃で攪拌混合することが好ましい。
【００３６】
本発明の配合剤組成物は化粧料用配合剤組成物として有用である。本発明の配合剤組成物は、化粧料中上記（Ａ）成分が０．００１質量％〜１．０質量％の範囲となる量を化粧料に配合することが好ましい。また、本発明の配合剤組成物は水と任意の割合で混合することができる。例えば、水系の化粧料の製造において、本発明の配合剤組成物を水系化粧料組成物に配合し機械的攪拌を行うことで、本発明の配合剤組成物を容易に化粧料組成物中で自己乳化させ微分散させることができる。
【実施例】
【００３７】
以下、本発明を実施例および比較例を用いてより詳細に説明するが、本発明は以下の実施例および比較例によって限定されるものではない。実施例中部は質量部、％は質量％、粘度は２５℃における測定値である。
【００３８】
以下に評価方法について説明する。
[外観、粘度]
得られた配合剤の２５℃における外観を、製造直後に目視観察した。また、得られた配合剤の２５℃における粘度をＢＭ型回転粘度計で測定した。
【００３９】
［保存安定性］
得られた配合剤を５０℃雰囲気中に３０日間保管後、室温（２５℃）に冷却して配合剤の外観を目視で観察した。製造直後と同様に均一な外観を維持していた場合を「均一」と評価した。一方、２層に液層が分離していたり、油滴状の分離が認められたりした場合に「分離」と評価した。
【００４０】
［分散性］
得られた配合剤１ｇをイオン交換水９９ｇ中に投入し、２５℃でスパチュラを用いて手混合した。得られた混合物の外観を目視観察した。均一な溶液状を呈した場合を「均一」と評価し、油滴状の分離が認められた場合に「分離」と評価した。５０℃雰囲気中に３０日間保管した後の配合剤についても、室温で放置して２５℃に冷却してから同様にして分散性を評価した。
【００４１】
表中に記載した成分（Ａ）、成分（Ｂ）を以下に説明する。
ブロック共重合体１：下記式で表される粘度１５，０００ｍＰａ・ｓ、ゲルパーミエーションクロマトグラフィーによる標準ポリスチレン換算の重量平均分子量が３５，０００のブロック共重合体。
【００４２】
【化３】
2011246668.tif 000004
ブロック共重合体２：下記式で表される粘度７００ｍＰａ・ｓ、ゲルパーミエーションクロマトグラフィーによる標準ポリスチレン換算の重量平均分子量が７，５００のブロック共重合体。
【００４３】
【化４】
2011246668.tif 000005
【００４４】
ＢＴ−５：ポリオキシエチレン（ポリオキシエチレン５モル）アルキル(炭素原子数12〜14)エーテル（日光ケミカルズ社製）、ＨＬＢ：１０．５、２５℃で液体。
ＢＴ−７：ポリオキシエチレン（ポリオキシエチレン７モル）アルキル(炭素原子数12〜14)エーテル（日光ケミカルズ社製）、ＨＬＢ：１２．１、２５℃で液体。
レオドールＴＷＯ−Ｏ１２０Ｖ：ポリオキシエチレン（ポリオキシエチレン２０モル）ソルビタンモノオレエート（花王社製）、ＨＬＢ：１５．０、２５℃で液体。
エソミンＣ−２５：ポリオキシアルキレンアルキルアミン付加物（ライオン社製）、ＨＬＢ：１５．６、２５℃で液体。
ファインサーフ９１６１：ポリオキシエチレンポリオキシプロピレン合成アルコールエーテル（青木油脂工業社製）、ＨＬＢ：１３．３、２５℃で液体。
ＢＣ−７：ポリオキシエチレン（ポリオキシエチレン７モル）セチルエーテル（日光ケミカルズ社製）、ＨＬＢ：１１．５、２５℃で固体。
【００４５】
［実施例１〜１２、比較例１〜１６］
（Ａ）〜（Ｃ）成分を表１〜６に記載の配合比でビーカーに投入し５０℃で１０分間攪拌混合した後、室温（２５℃）に冷却して配合剤組成物を得た。得られた配合剤組成物の外観、粘度を評価し、保存安定性と水への分散性を調べた。これらの結果を表１〜６に示した。
【００４６】
［実施例１３〜２７］
（Ａ）〜（Ｃ）成分を表７〜９に記載の配合比でビーカーに投入し２５℃で１０分間攪拌混合しして配合剤組成物を得た。得られた配合剤組成物の外観、粘度を評価し、保存安定性と水への分散性を調べた。これらの結果を表７〜９に示した。
【００４７】
【表１】
2011246668.tif 000006
【００４８】
【表２】
2011246668.tif 000007
【００４９】
【表３】
2011246668.tif 000008
【００５０】
【表４】
2011246668.tif 000009
【００５１】
【表５】
2011246668.tif 000010
【００５２】
【表６】
2011246668.tif 000011
【００５３】
【表７】
2011246668.tif 000012
【００５４】
【表８】
2011246668.tif 000013
【００５５】
【表９】
2011246668.tif 000014
【産業上の利用可能性】
【００５６】
本発明の配合剤組成物は、保存安定性および水への分散性に優れることから、繊維処理剤や化粧料用の配合剤として有用である。特にアミノ基含有オルガノポリシロキサンブロックとポリオキシアルキレンブロックからなるブロック共重合体を高濃度で含有しているのでヘアシャンプーやヘアコンディショナーなどの毛髪化粧料用途に好適に使用することができる。